(57)【特許請求の範囲】
【請求項１】
少なくとも以下の（１）及び（２）の工程を含むことを特徴とする算術平均表面粗さ（Ｒａ）が０．５μm以下のポリアミドイミドフィルムの製造方法；
（１）ジアミン成分としてｐ−フェニレンジアミンを２０モル％を超える濃度で含有するポリイミドフィルム上に、ポリアミドイミド樹脂の溶液を塗布し、乾燥し、フィルム化する工程；
（２）ポリアミドイミド樹脂より形成されたフィルムをポリイミドフィルムから０．０１Ｎ／ｃｍ以上１Ｎ／ｃｍ以下の力で剥離する工程。
【請求項２】
ポリイミドフィルムが、以下の一般式（１）の構造を構成単位として含むことを特徴とする請求項１に記載のポリアミドイミドフィルムの製造方法。
【化１】
0005782924.tif 000011
【請求項３】
ポリアミドイミド樹脂が下記一般式（２）を構成単位として含むことを特徴とする請求項１または請求項２に記載のポリアミドイミドフィルムの製造方法。
【化２】
0005782924.tif 000012
（式中、Ｒ１はアリル基、シクロアルカン基であり、窒素、酸素、硫黄、ハロゲンを含んでもよい。）
【請求項４】
ポリアミドイミド樹脂が以下の一般式（３）の構造を構成単位として含むことを特徴とする請求項１〜３のいずれかに記載のポリアミドイミドフィルムの製造方法。
【化３】
0005782924.tif 000013
（式中、Ｒ２、Ｒ３はそれぞれ水素、炭素数１〜３のアルキル基またはアリル基であり、窒素、酸素、硫黄、ハロゲンを含んでもよい。）
【請求項５】
ポリアミドイミド樹脂の溶液の溶剤が、１, ３−ジメチル−２−イミダゾリジノンとγ−ブチロラクトンとを含むことを特徴とする請求項１〜４のいずれかに記載のポリアミドイミドフィルムの製造方法。
【請求項６】
１，３−ジメチル−２−イミダゾリジノンとγ―ブチロラクトンとの混合比率が３０〜７０／７０〜３０であることを特徴とする請求項５に記載のポリアミドイミドフィルムの製造方法。
【請求項７】
ポリイミドフィルムの算術平均表面粗さ（Ｒａ）が０．５μｍ以下であることを特徴とする請求項１〜６のいずれかに記載のポリアミドイミドフィルムの製造方法。
【発明の詳細な説明】
【技術分野】
【０００１】
本発明はポリアミドイミドフィルムの製造方法に関する。更に詳しくは、電子情報機器や自動車用途等、耐熱性が必要とされる光学用部材、電気・電子部材、オプトデバイス部材、機械部材等の各種部材に使用される耐熱性、表面平滑性、及び透明性に優れるポリアミドイミドフィルムの製造方法に関する。
【背景技術】
【０００２】
一般に、ポリアミドイミド樹脂は、耐熱性、絶縁性、及び耐薬品性などに優れ、又、加工性にも優れる為、電気、電子機器用の絶縁材料等として広く使用されている。
【０００３】
通常、ポリアミドイミド樹脂は有機溶剤に溶解する為、ポリアミドイミドフィルムの製造方法としては、以下の工程（１）〜（３）からなる乾式製膜法が代表的である。
（１）エンドレスベルトやドラム等の支持体上に、ポリアミドイミド樹脂の
溶液を塗布し乾燥させる。
（２）ポリアミドイミド樹脂の塗膜が支持体に固着する前に剥離する。
（３）さらに熱処理する。
例えば、手順（２）〜（３）において一定の溶剤を残した状態で該支持体よりフィルムを剥離し、ピンテンター方式などによりフィルムの両端を把持したまま再度熱処理することにより形成される（特許文献１、２、３）。
【０００４】
しかし、通常、エンドレスベルトやドラム等の支持体は、金属材料等の硬質な材料で構成されている為、必ずしも平滑な表面性ではない。また、傷、打痕なども入り易い。この為、該支持体上に塗布し、剥離して製造する従来の方法では、耐熱性、表面平滑性、及び透明性を満足するポリアミドイミドフィルムは得られにくいという問題があった。
【０００５】
また、エンドレスベルトやドラム等の支持体上に、ポリアミドイミド樹脂の溶液を塗布し、塗膜を乾燥後、該支持体よりフィルムを剥離する従来の方法では、塗布するフィルム厚みが薄いと剥離性が悪くなる。また、フィルムにしわや傷が入り易くなるという問題があった。
【０００６】
また、ポリイミド樹脂表面を有する基材を支持体とし、この表面にポリアミド酸溶液を塗布し、乾繰し、ポリイミドフィルムを支持基材から剥離する方法が試みられている（特許文献４、５）。しかし、この方法では、剥離性が悪くなる場合があるため、生産効率が良くなかった。
【先行技術文献】
【特許文献】
【０００７】
【特許文献１】特開平０９−２９８５２号公報
【特許文献２】特許第４４２８０１６号公報
【特許文献３】特許第４２５３７９１号公報
【特許文献４】特開２０１０−２０１８８９号公報
【特許文献５】特開２０１０−２０１８９０号公報
【発明の概要】
【発明が解決しようとする課題】
【０００８】
前述のように、従来技術では、以下の問題があった。
（１）耐熱性、表面平滑性、及び透明性を同時に満足するポリアミドイミドフィルムは、
製造しにくい。
（２）フィルムにしわや傷が入りやすく、透明性、及び表面平滑性を妨げる。
（３）剥離性が悪くなる場合があるため、生産効率が良くない。
【０００９】
電子情報機器等の小型軽量化、高機能化の進展に伴い、電気・電子部材、オプトデバイス部材等に使用されるフィルムには、より優れた耐熱性、表面平滑性、及び透明性が求められる。
【００１０】
従って、本発明の目的は、耐熱性、表面平滑性、及び透明性に優れるポリアミドイミドフィルムを、歩留まり良く、剥離しやすく、効率的に製造する方法を提供することにある。
【課題を解決するための手段】
【００１１】
本発明者らは、上記目的を達成するべく鋭意研究した結果、支持体にポリイミドフィルムを用いるポリアミドイミドフィルムの製造方法を見出した。すなわち、特定のポリイミドフィルム上に、ポリアミドイミド樹脂溶液を塗布し、乾燥し、フィルム化した後、得られたポリアミドイミドフィルムを剥離することで、耐熱性、表面平滑性、及び透明性に優れるポリアミドイミドフィルムが得られることを見出した。即ち、本発明は以下の様な構成からなる。
【００１２】
（項１）
少なくとも以下の（１）及び（２）の工程を含むことを特徴とする算術平均表面粗さ（Ｒａ）が０．５μm以下のポリアミドイミドフィルムの製造方法；
（１）ジアミン成分としてｐ−フェニレンジアミンを２０モル％を超える濃度で含有するポリイミドフィルム上に、ポリアミドイミド樹脂の溶液を塗布し、乾燥し、フィルム化する工程；
（２）ポリアミドイミド樹脂より形成されたフィルムをポリイミドフィルムから剥離する工程。
（項２）
ポリイミドフィルムが、以下の一般式（１）の構造を構成単位として含むことを特徴とする項１に記載のポリアミドイミドフィルムの製造方法。
【化１】
0005782924.tif 000002
（項３）
ポリアミドイミド樹脂が下記一般式（２）を構成単位として含むことを特徴とする項１または項２に記載のポリアミドイミドフィルムの製造方法。
【化２】
0005782924.tif 000003
（式中、Ｒ１はアリル基、シクロアルカン基であり、窒素、酸素、硫黄、ハロゲンを含んでもよい。）
（項４）
ポリアミドイミド樹脂が以下の一般式（３）の構造を構成単位として含むことを特徴とする項１〜３のいずれかに記載のポリアミドイミドフィルムの製造方法。
【化３】
0005782924.tif 000004
（式中、Ｒ２、Ｒ３はそれぞれ水素、炭素数１〜３のアルキル基またはアリル基であり、窒素、酸素、硫黄、ハロゲンを含んでもよい。）
（項５）
ポリアミドイミド樹脂の溶液の溶剤が、１, ３−ジメチル−２−イミダゾリジノンとγ−ブチロラクトンとを含むことを特徴とする項１〜４のいずれかに記載のポリアミドイミドフィルムの製造方法。
（項６）
１，３−ジメチル−２−イミダゾリジノンとγ―ブチロラクトンとの混合比率が３０〜７０／７０〜３０であることを特徴とする項５に記載のポリアミドイミドフィルムの製造方法。
（項７）
ポリイミドフィルムの算術平均表面粗さ（Ｒａ）が０．５μｍ以下であることを特徴とする項１〜６のいずれかに記載のポリアミドイミドフィルムの製造方法。
（項８）
項１〜７のいずれかに記載の方法により製造されたポリアミドイミドフィルム。
（項９）
項８に記載のポリアミドイミドフィルムを用いたフレキシブル金属張積層体。
【発明の効果】
【００１３】
本発明のポリアミドイミドフィルムの製造方法は、支持体にポリイミドフィルムを用いる。そして、当該支持体の片面、或いは、両面にポリアミドイミド樹脂溶液を塗布し、乾燥し、フィルム化した後、当該フィルムを剥離する。本発明により、耐熱性、表面平滑性、及び透明性に優れるポリアミドイミドフィルムを、歩留まり良く、剥離しやすく、効率的に製造できる為、工業的に優位である。
【発明を実施するための形態】
【００１４】
以下、本発明の実施の形態にかかるポリアミドイミドフィルムの製造方法について説明する。
【００１５】
本発明は、ポリイミドフィルム上に、ポリアミドイミド樹脂を塗布し、乾燥し、フィルム化した後、得られたポリアミドイミドフィルムを耐熱性フィルムから剥離して、算術平均表面粗さ（Ｒａ）が０．５μm以下のポリアミドイミドフィルムを製造することにある。ここで、「算術平均表面粗さ（Ｒａ）が０．５μm以下」とは、ポリアミドイミドフィルム（単にＰＡＩフィルムと称することがある）の場合は、両面の算術平均表面粗さ（Ｒａ）が０．５μm以下であることを意味する。
【００１６】
この工程における本発明の最も重要な開示は、耐熱性、表面平滑性、及び透明性に優れるポリアミドイミドフィルムを、歩留まり良く、剥離しやすく、効率的に製造する手段を提供することにある。
【００１７】
すなわち、本発明の第１の重要な開示は、ポリイミドフィルムに係る開示である。
【００１８】
また、本発明の第２の重要な開示は、ポリアミドイミドフィルムの原料となるポリアミドイミド樹脂に係る開示である。
【００１９】
さらに、本発明の第３の重要な開示は、ポリアミドイミドフィルムを製造するための各種条件に係る開示である。
【００２０】
＜＜ポリイミドフィルムに係る開示＞＞
まず、第１の重要な開示であるポリイミドフィルムについて説明する。
【００２１】
＜ポリイミドフィルム＞
本発明において支持体として用いるポリイミドフィルムは、ジアミン成分としてｐ−フェニレンジアミンを含有するポリイミドフィルム（単にＰＩフィルムと称することがある）であれば良い。
基本的には、本発明の製造プロセスにおいて、ポリアミドイミド樹脂溶液に用いられる溶剤に耐える耐溶剤性、フィルム化工程での熱履歴に耐える耐熱性、ポリアミドイミドフィルムを剥離できる剥離性に優れるポリイミドフィルムであればよい。具体的な、ポリイミドフィルムとしては芳香族を含むのがよく、好ましくは、芳香族ポリイミドである。
芳香族ポリイミドのジアミン成分としてｐ−フェニレンジアミンは、２０モル％を超える濃度で共重合されるのがよい。好ましくは２５モル％以上、より好ましくは５０モル％以上共重合した芳香族ポリイミドがよい。ｐ−フェニレンジアミンが２０モル％を超える濃度で共重合されていれば、ポリアミドイミドフィルムとの剥離性が特に良くなる。
【００２２】
芳香族ポリイミドの製造方法としては特に制限はない。
例示するならば、
テトラカルボン酸二無水物とイソシアネ−トを反応させる一段合成法、
テトラカルボン酸二無水物とジアミンを反応させてイミド前駆体であるポリアミック酸を合成し、ポリアミック酸をイミド化する方法、
前記ポリアミック酸を合成し、これと脱水剤とを反応させてポリイソイミドを得て、このポリイソイミドを加熱する方法などがある。
ポリアミック酸をイミド化する方法も特に限定はなく、加熱により脱水する熱的環化法、脱水縮合剤とイミド化触媒を用いる化学的環化法等によりイミド化することができる。
【００２３】
芳香族ポリイミドのジアミン成分として、ｐ−フェニレンジアミン以外に、本発明の効果を損なわない程度であれば、次に例示する成分を含んでいても良い。例えば、芳香族ジアミン、例えば、ｍ−フェニレンジアミン、アルキル置換ジアミノベンゼン類、ジアミノナフタレン類、３，３’−ジアミノビフェニル、３，３’−ジアミノジフェニルエ−テル、４，４’−ジアミノジフェニルエ−テル、３，４’−ジアミノジフェニルエ−テル、３，３’−ジアミノジフェニルメタン、４，４'−ジアミノジフェニルメタン、３，４'−ジアミノジフェニルスルホン、４，４’−ジアミノジフェニルスルホン、４，４’−ジアミノ−３，３’，５，５’−テトラメチルジフェニルエ−テル、４，４’−ジアミノ−３，３’，５，５’−テトラエチルジフェニルエ−テル、４，４’−ジアミノ−３，３’，５，５’−テトラメチルジフェニルメタン、１，３−ビス（３−アミノフェノキシ）ベンゼン、１，３−ビス（４−アミノフェノキシ）ベンゼン、１，４−ビス（３−アミノフェノキシ）ベンゼン、１，４−ビス（４−アミノフェノキシ）ベンゼン、１，４−ビス（３−アミノフェニルスルホニル）ベンゼン、１，４−ビス（４−アミノフェニルスルホニル）ベンゼン、１，４−ビス（３−アミノフェニルチオエ−テル）ベンゼン、１，４−ビス（４−アミノフェニルチオエ−テル）ベンゼン、４，４’−ビス（３−アミノフェノキシ）ジフェニルスルホン、４，４’−ビス（４−アミノフェノキシ）ジフェニルスルホン、ビス（４−アミノフェニル）アミンビス（４−アミノフェニル）−Ｎ−メチルアミンビス（４−アミノフェニル）−Ｎ−フェニルアミンビス（４−アミノフェニル）ホスフィンオキシド、１，１−ビス（３−アミノフェニル）エタン、１，１−ビス（４−アミノフェニル）エタン、２，２−ビス（３−アミノフェニル）プロパン、２，２−ビス（４−アミノフェニル）プロパン、４，４’−ビス（４−アミノフェノキシ）ビフェニル、ビス［４−（３−アミノフェノキシ）フェニル］スルホン、ビス［４−（４−アミノフェノキシ）フェニル］スルホン、ビス［４−（４−アミノフェノキシ）フェニル］エ−テル、ビス［４−（４−アミノフェノキシ）フェニル］メタン、ビス［３−メチル−４−（４−アミノフェノキシ）フェニル］メタン、ビス［３−クロロ−４−（４−アミノフェノキシ）フェニル］メタン、ビス［３，５−ジメチル−４−（４−アミノフェノキシ）フェニル］メタン、１，１−ビス［４−（４−アミノフェノキシ）フェニル］エタン、１，１−ビス［３−メチル−４−（４−アミノフェノキシ）フェニル］エタン、１，１−ビス［３−クロロ−４−（４−アミノフェノキシ）フェニル］エタン、１，１−ビス［３，５−ジメチル−４−（４−アミノフェノキシ）フェニル］エタン、２，２−ビス［４−（４−アミノフェノキシ）フェニル］プロパン、２，２−ビス［３−メチル−４−（４−アミノフェノキシ）フェニル］プロパン、１，１，１，３，３，３−ヘキサフルオロ−２，２−ビス（４−アミノフェニル）プロパン、１，１，１，３，３，３−ヘキサフルオロ−２，２−ビス［３−メチル−４−（４−アミノフェノキシ）フェニル］プロパン等およびそれらのハロゲン基あるいはアル���ル基による芳香核置換体、などが挙げられる。これらのジアミンは２種以上の混合物として使用することも可能である。
【００２４】
また、芳香族ポリイミドの酸成分としては、芳香族テトラカルボン酸二無水物、例えばピロメリット酸二無水物、３，３’，４，４’−ビフェニルテトラカルボン酸二無水物、１，２，３，４−ベンゼンテトラカルボン酸二無水物、２，３，５，６−ピリジンテトラカルボン酸二無水物、２，３，４，５−チオフェンテトラカルボン酸二無水物、２，２’，３，３’−ベンゾフェノンテトラカルボン酸二無水物、２，３’，３，４’−ベンゾフェノンテトラカルボン酸二無水物、３，３’，４，４’−ベンゾフェノンテトラカルボン酸二無水物、２，２’，３，３’−ビフェニルテトラカルボン酸二無水物、２，３，３’，４’−ビフェニルテトラカルボン酸二無水物、３，３’，４，４’−ｐ−テルフェニルテトラカルボン酸二無水物、２，２’，３，３’−ｐ−テルフェニルテトラカルボン酸二無水物、２，３，３’，４’−ｐ−テルフェニルテトラカルボン酸二無水物、１，２，４，５−ナフタレンテトラカルボン酸二無水物、１，２，５，６−ナフタレンテトラカルボン酸二無水物、１，２，６，７−ナフタレンテトラカルボン酸二無水物、１，４，５，８−ナフタレンテトラカルボン酸二無水物、２，３，６，７−ナフタレンテトラカルボン酸二無水物、２，３，６，７−アントラセンテトラカルボン酸二無水物、１，２，５，６−アントラセンテトラカルボン酸二無水物、１，２，６，７−フェナンスレンテトラカルボン酸二無水物、１，２，７，８−フェナンスレンテトラカルボン酸二無水物、１，２，９，１０−フェナンスレンテトラカルボン酸二無水物、３，４，９，１０−ペリレンテトラカルボン酸二無水物、２，７−ジクロロナフタレン−１，４，５，８−テトラカルボン酸二無水物、ビス（２，３−ジカルボキシフェニル）エ−テル二無水物、ビス（３，４−ジカルボキシフェニル）エ−テル二無水物、ビス（２，３−ジカルボキシフェニル）メタン二無水物、ビス（３，４−ジカルボキシフェニル）メタン二無水物、ビス（２，３−ジカルボキシフェニル）スルホン二無水物、ビス（３，４−ジカルボキシフェニル）スルホン二無水物、１，１−ビス（２，３−ジカルボキシフェニル）エタン二無水物、１，１−ビス（３，４−ジカルボキシフェニル）エタン二無水物、２，２−ビス（２，３−ジカルボキシフェニル）プロパン二無水物、２，２−ビス（３，４−ジカルボキシフェニル）プロパン二無水物、２，６−ビス（３，４−ジカルボキシフェノキシ）ピリジン二無水物、１，１，１，３，３，３−ヘキサフルオロ−２，２−ビス（３，４−ジカルボキシフェニル）プロパン二無水物、ビス（３，４−ジカルボキシフェニル）ジメチルシラン二無水物等が挙げられる。これらの酸無水物は２以上の混合物として用いることも可能である。
【００２５】
好ましくは、芳香族ポリイミドの酸成分としては、３，３−ビフェニルテトラカルボン酸二無水物が挙げられる。
【００２６】
好ましいポリイミドフィルムとして、以下の一般式（１）の構造を構成単位として含む化合物を用いることができる。
【００２７】
【化４】
0005782924.tif 000005
【００２８】
ポリイミドのポリアミック酸の分子量は、Ｎ−メチル−２−ピロリドン中（ポリマー濃度０．５ｇ／ｄｌ）、３０℃での対数粘度にして０．３ｄｌ／ｇ以上６．０ｄｌ／ｇ以下に相当する分子量を有するものが好ましく、より好ましくは１．０ｄｌ／ｇ以上３．５ｄｌ／ｇ以下に相当する分子量を有するものである。対数粘度が０．３ｄｌ／ｇ以上であれば、特に機械的特性に優れ、また、ポリアミドイミドフィルムとの剥離性が特に向上する。
【００２９】
＜ポリイミドフィルムの製造方法の例示＞
以下に本発明に用いるポリイミドフィルムの製造方法を、芳香族ポリイミドフィルムの製造方法として例示するが、本発明はこれに制限されない。
本発明で用いる芳香族ポリイミドフィルムの製造方法としては、例えば、テンター法およびキャスト法が挙げられる。テンター法は、回転ドラムにポリアミド酸溶液を流延し、ポリアミド酸のゲルフィルムの状態で回転ドラムから剥離し、テンター炉で加熱・硬化させてポリイミドフィルムとする方法である。キャスト法は、任意の支持基材にポリアミド酸溶液を塗布し、熱処理して硬化させた後、支持基材からポリイミド樹脂層を剥離してポリイミドフィルムとする方法である。
【００３０】
本発明において、支持体として用いるポリイミドフィルムの算術平均表面粗さ（Ｒａ）は０．５μｍ以下であり、好ましくは、０．３μｍ以下である。ここで、ポリイミドフィルムの算術平均表面粗さ（Ｒａ）は、ポリアミドイミドフィルムと接する面の算術平均表面粗さ（Ｒａ）を意味する。算術平均表面粗さ（Ｒａ）の下限は特に制限はないが、０．０１μｍ以上であればよい。算術平均表面粗さ（Ｒａ）が０．５μｍ以下であれば、本発明で得られるポリアミドイミドフィルムの耐熱性、表面平滑性、及び透明性が特によくなり、光学材料等への適用が特に容易となる。
【００３１】
支持体として用いるポリイミドフィルムの長さは特に制限はない。通常は長尺のフィルムロールであっても良い。また、フィルムロール状のポリイミドフィルムの幅も特に制限はない。一般には１０〜３００ｃｍ程度、特に３０〜１５０ｃｍ程度であればよい。厚みについても特に制限はない。たとえば、１〜１０００μｍのポリイミドフィルムを好適に用いることができる。
【００３２】
例えば、ポリアミック酸（ポリアミド酸）溶液を、脱溶剤後の厚みが２５μｍになるように、ＰＥＴフィルム上に塗布し、１００℃で１０分乾燥し、次いでＰＥＴからフィルムを剥離し、鉄枠に固定後、さらに２５０℃１時間、３００℃１時間窒素下で加熱し、ポリイミドフィルムを得てもよい。
【００３３】
＜＜ポリアミドイミド樹脂に係る開示＞＞
次に、第２の重要な開示である、ポリアミドイミドフィルムの原料となるポリアミドイミド樹脂を説明する。
【００３４】
＜ポリアミドイミド樹脂＞
本発明においては、ポリイミドフィルムの片面、或いは、両面にポリアミドイミド樹脂を積層し、フィルム化する。
ポリアミドイミド樹脂は、基本的には、フィルム化するプロセスでの耐熱性に耐え、支持体から剥離できるものであれば特に限定はない。ポリアミドイミド樹脂は好ましくは、積層後、イミド化反応を伴わない溶剤可溶型のポリアミドイミド樹脂がよい。溶剤に不溶な場合、通常は前駆体であるポリアミド酸をポリイミドフィルムに塗布、乾燥後、ポリイミドフィルム上でイミド化反応させる必要が生じる。該反応は縮合反応となり、反応温度も高温となる為、加工性自体も乏しいが、樹脂層表面の表面平滑性が悪化する場合もある。その結果、溶剤可溶型に比べ、得られるフィルムの耐熱性、表面平滑性、及び透明性には不利となる。又、高温での熱処理は、概して、剥離性には不利となる。
【００３５】
ポリアミドイミド樹脂の製造は、溶媒中、酸成分とアミン成分を、酸クロリド法、低温溶液重合法、室温溶液重合法、イソシアネート法、など通常の方法で合成することができる。特に、製造コストなどの観点から、好ましい製造法は脱炭酸反応により、ポリイミドフィルム上へそのまま塗布できるポリアミドイミド樹脂溶液が得られるイソシアネート法である。
【００３６】
イソシアネート法の場合、反応は有機溶媒中、通常１０℃〜２００℃で１時間〜２４時間が好ましく、また、反応はイソシアネートと活性水素化合物の反応に対する触媒、例えば、３級アミン類、アルカリ金属化合物、アルカリ土類金属化合物などの存在下に行っても良い。
【００３７】
ポリアミドイミド樹脂の分子量は、Ｎ−メチル−２−ピロリドン中（ポリマー濃度０．５ｇ／ｄｌ）、３０℃での対数粘度にして０．３ｄｌ／ｇ以上４．０ｄｌ／ｇ以下に相当する分子量を有するものが好ましく、より好ましくは０．３ｄｌ／ｇ以上３．０ｄｌ／ｇ以下、さらに好ましくは０．３ｄｌ／ｇ以上２．５ｄｌ／ｇ以下、に相当する分子量を有するものである。対数粘度が０．３ｄｌ／ｇ以上であれば、機械的特性が特に優れ、また、剥離性も特に向上する。また、４．０ｄｌ／ｇ以下であれば、成形加工が特に容易である。
【００３８】
＜ポリアミドイミド樹脂の酸成分＞
酸成分としては、１，２，４−ナフタレントリカルボン酸、ジフェニルエーテル−３，３’，４’−トリカルボン酸、ジフェニルスルホン−３，３’，４’−トリカルボン酸、トリメリット酸などの一無水物、二無水物、エステル化物、或いはヘキサヒドロトリメリット酸など、上記モノマーの水素添加物、ベンゾフェノン−３，３’，４，４’−テトラカルボン酸、ビフェニル−３，３’，４、４’−テトラカルボン酸、ジフェニルエーテル−３，３’，４，４’−テトラカルボン酸、アルキレングリコールビス（トリメリテート）、ビスフェノールビス（トリメリテート）、３，３’，４，４’−ジフェニルスルホンテトラカルボン酸、ナフタレン−２, ３, ６, ７−テトラカルボン酸、ナフタレン−１, ２, ４, ５−テトラカルボン酸、ナフタレン−１, ４, ５, ８−テトラカルボン酸、ピロメリット酸等の一無水物、二無水物、エステル化物、或いはヘキサヒドロピロメリット酸などの上記モノマーの水素添加物、イソフタル酸、テレフタル酸、ビフェニルジカルボン酸、ジフェニルエーテルジカルボン酸、ジフェニルスルホンジカルボン酸のジカルボン酸成分、或いはシクロヘキサンジカルボン酸等、上記モノマーの水素添加物が単独、或いは、２種以上の混合物として用いることができる。
【００３９】
好ましくは、
シクロへキサン−１，２，４−トリカルボン酸−１，２−無水物、
ベンゾフェノン−３，３’，４，４’−テトラカルボン酸二無水物、
ビフェニル−３，３’，４，４’−テトラカルボン酸二無水物、
が、単独、或いは、２種以上の混合物を酸成分として用いることができる。
より好ましくは、
シクロへキサン−１，２，４−トリカルボン酸−１，２−無水物、
ベンゾフェノン−３，３’，４，４’−テトラカルボン酸二無水物が、
単独、或いは、２種の混合物を酸成分として用いることができる。
【００４０】
さらに好ましくは、シクロへキサン−１，２，４−トリカルボン酸−１，２−無水物を酸成分として用いることができる。
【００４１】
また、好ましいポリアミドイミド樹脂として、下記一般式（２）を構成単位として含む化合物を用いることができる。この化合物をポリアミドイミド樹脂として用いることで、本発明の効果を奏する。
【００４２】
【化５】
0005782924.tif 000006
（式中、Ｒ１はアリル基、シクロアルカン基であり、窒素、酸素、硫黄、ハロゲンを含んでもよい。）
【００４３】
＜ポリアミドイミド樹脂のジアミン成分＞
また、ジアミン成分としては、ｐ−フェニレンジアミン、ｍ−フェニレンジアミン、３,４’−ジアミノジフェニルエーテル、４，４’−ジアミノジフェニルエーテル、４，４’−ジアミノジフェニルスルホン、３，３’−ジアミノジフェニルスルホン、３, ４’−ジアミノビフェニル、３，３’−ジアミノビフェニル、３，３’−ジアミノベンズアニリド、４，４’−ジアミノベンズアニリド、４，４’−ジアミノベンゾフエノン、３，３’−ジアミノベンゾフエノン、３, ４’−ジアミノベンゾフエノン、２, ６−トリレンジアミン、２, ４−トリレンジアミン、４，４’−ジアミノジフェニルスルフィド、３，３’−ジアミノジフェニルスルフィド、４，４’−ジアミノジフェニルプロパン、３，３’−ジアミノジフェニルプロパン、３，３’−ジアミノジフェニルメタン、４，４’−ジアミノジフェニルメタン、Ｐ−キシレンジアミン、ｍ−キシレンジアミン、１，４−ナフタレンジアミン、１，５−ナフタレンジアミン、２，６−ナフタレンジアミン、２，７−ナフタレンジアミン、２, ２’−ビス（４−アミノフェニル）プロパン、１，３−ビス（３−アミノフェノキシ）ベンゼン、１，３−ビス（４−アミノフェノキシ）ベンゼン、１，４−ビス（４−アミノフェノキシ）ベンゼン、２，２−ビス［４−（４−アミノフェノキシ）フェニル］プロパン、ビス［４−（４−アミノフェノキシ）フェニル］スルホン、ビス［４−（３−アミノフェノキシ）フェニル］スルホン、ビス［４−（３−アミノフェノキシ）フェニル］プロパン、４，４’−ビス（４−アミノフェノキシ）ビフェニル、４，４’−ビス（３−アミノフェノキシ）ビフェニル、３，３’−ジメチル−４，４’−ジアミノビフェニル、４−メチル−１，３−フェニレンジアミン、３，３’−ジエチル−４，４’−ジアミノビフェニル、２，２’−ジメチル−４，４’−ジアミノビフェニル、２，２’−ジエチル−４，４’−ジアミノビフェニル、３，３’−ジメトキシ−４，４’−ジアミノビフェニル、３，３’−ジエトキシ−４，４’−ジアミノビフェニル、トランス−１, ４−ジアミノシクロヘキサン、シス−１，４−ジアミノシクロヘキサン、１，４−ジアミノシクロヘキサン（トランス／シス混合物）、１，３−ジアミノシクロヘキサン、ジシクロへキシルメタン−４，４’―ジアミン（トランス体、シス体、トランス／シス混合物）、イソホロンジアミン、１，４−シクロヘキサンビス（メチルアミン）、２，５−ビス（アミノメチル）ビシクロ〔２．２．１〕へプタン、２，６−ビス（アミノメチル）ビシクロ〔２．２．１〕へプタン、３，８−ビス（アミノメチル）トリシクロ〔５．２．１．０〕デカン、１，３−ジアミノアダマンタン、４，４’−メチレンビス(２−メチルシクロへキシルアミン)、４，４’−メチレンビス（２−エチルシクロへキシルアミン）、４，４’−メチレンビス（２，６−ジメチルシクロへキシルアミン）、４，４’−メチレンビス（２，６−ジエチルシクロへキシルアミン）、２，２−ビス（４−アミノシクロヘキシル）プロパン、２，２−ビス（４−アミノシクロヘキシル）ヘキサフルオロプロパン、１，３−プロパンジアミン、１，４−テトラメチレンジアミン、１，５−ペンタメチレンジアミン、１，６−ヘキサメチレンジアミン、１，７−ヘプタメチレンジアミン、１，８−オクタメチレンジアミン、１，９−ノナメチレンジアミンなどの単独、或いは、２種以上の混合物、或いは、これらに対応するジイソシアネートなどの単独、或いは、２種以上の混合物をジアミン成分として用いることができる。
【００４４】
好ましくは、
３，３’−ジメチル−４，４’−ジアミノビフェニル、ジシクロへキシルメタン−４，４’−ジアミン（トランス体、シス体、トランス／シス混合物）、４，４’−ジアミノジフェニルエーテル、ｐ−フェニレンジアミン、４−メチル−１，３−フェニレンジアミンなどの単独、或いは、２種以上の混合物、或いは、これらに対応するジイソシアネートなどの単独、或いは、２種以上の混合物をジアミン成分として用いることができる。
【００４５】
より好ましくは、
３，３’−ジメチル−４，４’−ジアミノビフェニル、ジシクロへキシルメタン−４，４’―ジアミン（トランス体、シス体、トランス／シス混合物）、４，４’−ジアミノジフェニルエーテル、４−メチル−１，３−フェニレンジアミンなどの単独、或いは、２種以上の混合物、或いは、これらに対応するジイソシアネートなどの単独、或いは、２種以上の混合物をジアミン成分として用いることができる。
【００４６】
さらに好ましくは、３，３’−ジメチル−４，４’−ジアミノビフェニル、ジシクロへキシルメタン−４，４’−ジアミン（トランス体、シス体、トランス／シス混合物）、４−メチル−１，３−フェニレンジアミンなどの単独、或いは、２種以上の混合物、或いは、これらに対応するジイソシアネートなどの単独、或いは、２種以上の混合物をジアミン成分として用いることができる。
【００４７】
＜好ましい酸成分、ジアミン成分の組み合わせ＞
上記酸成分、ジアミン成分の中でも、フィルム化するプロセスでの耐熱性、耐溶剤性、及び耐久性、並びに、製造されるポリアミドイミドフィルムの耐熱性、表面平滑性、及び透明性から、以下の成分が好ましく用いられる。
酸成分として、シクロへキサン−１，２，４−トリカルボン酸−１，２−無水物を用いることができる。シクロへキサン−１，２，４−トリカルボン酸−１，２−無水物を酸成分とするポリアミドイミド樹脂を用いることで、本発明の効果を奏する。
ジアミン成分として、３，３’−ジメチル−４，４’−ジアミノビフェニル及び４−メチル−１，３−フェニレンジアミンからなる群より選ばれた少なくとも１種又は２種の化合物、
または、
３，３’−ジメチル−４，４’−ジイソシアネートビフェニル（ｏ−トリジンジイソシアネート）、及び４−メチル−１，３−フェニレンジイソシアネート（トリレンジイソシアネート）からなる群より選ばれた少なくとも１種又は２種の化合物を用いることができる。これらをジアミン成分とするポリアミドイミド樹脂を用いることで、本発明の効果を奏する。
【００４８】
また、好ましいポリアミドイミド樹脂として、下記一般式（３）を構成単位として含む化合物を用いることができる。この化合物を本発明のポリアミドイミド樹脂として用いることで、本発明の効果を奏する。
【００４９】
【化６】
0005782924.tif 000007
（式中、Ｒ２、Ｒ３はそれぞれ水素、炭素数１〜３のアルキル基またはアリル基であり、窒素、酸素、硫黄、ハロゲンを含んでもよい。）
【００５０】
なお、全酸成分を１００モル％とした場合、例示した酸成分は５０モル％以上１００％以下含まれるのがよく、より好ましくは７０モル％以上１００％以下含まれるのがよい。また、全ジアミン成分を１００モル％とした場合、例示したジアミン成分は５０モル％以上１００％以下含まれるのがよく、より好ましくは７０モル％以上１００％以下含まれるがよい。これらの範囲であれば、フィルム化するプロセスでの耐熱性、耐久性がよく、得られるポリアミドイミドフィルムの耐熱性、表面平滑性、及び透明性が特に良くなる。
【００５１】
＜ポリアミドイミド樹脂溶液＞
本発明で用いるポリアミドイミド樹脂は、溶液状であっても良い。本発明で用いるポリアミドイミド樹脂溶液を製造するための溶媒としては、例えば、Ｎ−メチル−２−ピロリドン、Ｎ, Ｎ’−ジメチルホルムアミド、Ｎ, Ｎ’−ジメチルアセトアミド、１, ３−ジメチル−２−イミダゾリジノン、テトラメチルウレア、スルホラン、ジメチルスルホキシド、γ−ブチロラクトン、シクロヘキサノン、シクロペンタノンなどを単独、または、混合溶媒として使用できる。好ましくは１, ３−ジメチル−２−イミダゾリジノン、Ｎ−メチル−２−ピロリドン、Ｎ, Ｎ’−ジメチルアセトアミド、γ−ブチロラクトン、またはこれらの組み合わせである。
【００５２】
更に好ましい溶剤は、１, ３−ジメチル−２−イミダゾリジノン、γ−ブチロラクトンまたはこれらの組み合わせである。基材からの剥離性より、１, ３−ジメチル−２−イミダゾリジノンおよびγ−ブチロラクトンの組み合わせが最も好ましく、その混合比率（重量比率）は１，３−ジメチル−２−イミダゾリジノン／γ―ブチロラクトン＝３０〜７０／７０〜３０が好ましく、より好ましくは４０〜５０／６０〜５０の重量比率で用いる。このような比率で用いることにより、ポリイミドフィルムとポリアミドイミド樹脂との密着性を緩和し、剥離性が向上する。また、これらの一部を本発明の効果を損なわない範囲で、トルエン、キシレンなどの炭化水素系有機溶剤、ジグライム、トリグライム、テトラヒドロフランなどのエーテル系有機溶剤、メチルエチルケトン、メチルイソブチルケトンなどのケトン系有機溶剤で置き換えることも可能である。
【００５３】
本発明で用いるポリアミドイミド樹脂溶液を製造するための共重合反応は、前述の溶媒中、通常１０℃〜２００℃で１時間〜２４時間が好ましい。より好ましくは１００℃以上１５０℃以下で２時間以上１５時間以下がよい。また、反応はイソシアネートと活性水素化合物の反応に対する触媒、例えば、３級アミン類、アルカリ金属化合物、アルカリ土類金属化合物などの存在下に行っても良い。例えば、３級アミン類としてトリエチレンジアミンの存在下に行っても良い。
【００５４】
また、必要ならば、フィルムの諸特性、たとえば、機械的特性、電気的特性、滑り性、及び難燃性などを改良する目的で、本発明の上記ポリアミドイミド樹脂溶液に、他の樹脂や有機化合物、及び無機化合物を混合させたり、あるいは反応させてもよい。
たとえば、滑剤（シリカ、タルク、シリコーン等）、難燃剤（リン系やトリアジン系、水酸化アルミ等）、安定剤（酸化防止剤、紫外線吸収剤、重合禁止剤等）、メッキ活性化剤、有機や無機の充填剤（タルク、酸化チタン、フッ素系ポリマー微粒子、顔料、染料、炭化カルシウム等）、その他、シリコーン化合物、フッ素化合物、イソシアネート化合物、ブロックイソシアネート化合物、アクリル樹脂、ウレタン樹脂、ポリエステル樹脂、ポリアミド樹脂、エポキシ樹脂、フェノール樹脂のような樹脂や有機化合物、或いはこれらの硬化剤、酸化珪素、酸化チタン、炭酸カルシウム、酸化鉄などの無機化合物をこの発明の目的を阻害しない範囲で併用することができる。滑剤は特にシリカが好ましく、平均粒径は特に制限されないが、０．０８μｍ以上３μｍ以下のものが好ましい。また、シリカ添加量は特に制限されないが、０.１％以上１％以下が好ましく、特に好ましくは０．３％以上０．５％以下である。
【００５５】
こうして得られるポリアミドイミド樹脂溶液の固形分濃度は、広い範囲から選択できるが、５重量％以上４０重量％以下が加工性に特に優れるため好ましい。より好ましくは、特に８重量％以上２０重量％重量％以下とするのが好ましい。
【００５６】
＜＜ポリアミドイミドフィルムを製造するための詳細な各種条件の開示＞＞
次に、第３の重要な開示である、ポリイミドフィルムを支持体として用いて、ポリアミドイミド樹脂を原料としポリアミドイミドフィルムを製造するための詳細な各種条件について説明する。
【００５７】
本発明では、耐熱性フィルムの片面、或いは、両面に、直接、上記ポリアミドイミド樹脂溶液を塗布し、乾燥する。塗布方法としては、特に限定されるものではなく、従来からよく知られている方法を適用することができる。例えば、ロールコーター、ナイフコーター、ドクタ、ブレードコーター、グラビアコーター、ダイコーター、リバースコーターなどにより、塗工液であるポリアミドイミド樹脂溶液の粘度を調整後、ポリイミドフィルムに直接塗布することができる。
【００５８】
塗布後の乾燥条件に特に限定はないが、溶媒の沸点近傍、或いは溶媒の沸点以上の温度で乾燥すればよい。樹脂組成にもよるが、ポリイミドフィルムからの剥離性、ポリアミドイミドフィルムの耐熱性、表面平滑性、及び透明性がよく、劣化反応が少なくポリアミドイミドフィルムがもろくならず、短時間で乾燥でき、生産性がよい温度範囲は１００℃以上４００℃以下、好ましくは１００℃以上３５０℃以下である。
【００５９】
乾燥は、不活性ガス雰囲気下、或いは、減圧下で行ってもよい。不活性ガスとしては、窒素、二酸化炭素、へリウム、アルゴン等が例示できるが、入手容易な窒素を用いるのが好ましい。フィルムの着色を抑え、無色透明なフィルムを得るためには、酸素濃度を０．５％以下、より好ましくは０．１％以下に下げることが望ましい。又、減圧下で行う場合は、１０−５Ｐａ以上１０３Ｐａ以下程度、好ましくは１０−１Ｐａ以上２００Ｐａ以下程度の圧力下で行うのが好ましい。
【００６０】
初期乾燥、熱処理ともに方式に特に限定はないが、ロールサポート方式やフローティング方式など、従来公知の方法で連続的に加工することができる。又、テンター式などの加熱炉での連続熱処理も可能である。
【００６１】
本発明において、ポリアミドイミド樹脂層の厚さは、広い範囲から選択できるが、絶乾後の厚さで１μｍ以上１００μｍ以下程度、好ましくは１０μｍ以上５０μｍ以下程度である。厚さが１μｍよりも小さいと、フィルム強度等の機械的性質やハンドリング性に劣り、一方、厚さが１００μｍを超えると加工性（乾燥性、塗工性）等が低下する。
又、必要に応じて、表面処理を施してもよい。例えば、加水分解、コロナ放電、低温プラズマ、物理的粗面化、易接着コーティング処理等の表面処理を施すことができる。
【００６２】
例えば、ポリイミドフィルムに、ポリアミドイミド樹脂溶液を脱溶剤後の厚みが２５μｍになるように塗布し、１００℃１０分、２００℃３０分、２５０℃３０分、３００℃１時間窒素下で加熱し、溶媒除去を行っても良い。
【００６３】
本発明によって、ポリアミドイミドフィルムをポリイミドフィルムから剥離して、耐熱性、表面平滑性、及び透明性に優れるフィルムを容易に得ることができる。剥離方法に限定はなく従来公知の方法にて容易に剥離できる。例えば、連続的に熱処理後、ポリアミドイミドフィルムを剥離しながら、ポリイミドフィルムとポリアミドイミドフィルムを別々のロールに巻き取ること等で製造できる。従来は、ポリイミドフィルムを支持体として耐熱性、表面平滑性、及び透明性に優れるポリアミドイミドフィルムを、歩留まり良く、剥離しやすく、効率的に製造することが困難であった。しかし、本発明の開示により初めて可能となった。
【００６４】
＜＜製造されるポリアミドイミドフィルムの特性等＞＞
本発明により得られるポリアミドイミドフィルムは、従来のフィルムより、耐熱性、表面平滑性、及び透明性に優れる。
【００６５】
本発明により得られるポリアミドイミドフィルムは、当然ながら、本願で例示したポリアミドイミド樹脂と同一の組成を有する。すなわち、最も好ましいポリアミドイミドフィルムの一例を挙げるならば、
酸成分として、シクロへキサン−１，２，４−トリカルボン酸−１，２−無水物を主成分、ジアミン成分として、３，３’−ジメチル−４，４’−ジイソシアネートビフェニル（ｏ−トリジンジイソシアネート）、４−メチル−１，３−フェニレンジイソシアネート（トリレンジイソシアネート）を主成分とするポリアミドイミドフィルムである。
【００６６】
また、好ましいポリアミドイミドフィルムの一例は、下記一般式（２）を構成単位として含む化合物を主成分とするポリアミドイミドフィルムである。
【００６７】
【化７】
0005782924.tif 000008
（式中、Ｒ１はアリル基、シクロアルカン基であり、窒素、酸素、硫黄、ハロゲンを含んでもよい。）
【００６８】
また、好ましいポリアミドイミドフィルムの一例は、下記一般式（３）を構成単位として含む化合物を主成分とするポリアミドイミドフィルムである。
【００６９】
【化８】
0005782924.tif 000009
（式中、Ｒ２、Ｒ３はそれぞれ水素、炭素数１〜３のアルキル基またはアリル基であり、窒素、酸素、硫黄、ハロゲンを含んでもよい。）
【００７０】
本発明により得られる以下の酸成分及びジアミン成分より合成されるポリアミドイミド樹脂（樹脂Ｅ）からなるポリアミドイミドフィルムの例では、次の数値特性を示した。
樹脂Ｅ
・酸成分
シクロへキサン−１，２，４−トリカルボン酸−１，２−無水物：１００モル％
・ジアミン成分
３，３’−ジメチル−４，４’−ジイソシアネートビフェニル
（ｏ−トリジンジイソシアネート）：８０モル％
４−メチル−１，３−フェニレンジイソシアネート
（トリレンジイソシアネート）：２０モル％
【００７１】
＜耐熱性＞
耐熱性は、ガラス転移点によって示されるが、得られるポリアミドイミドフィルムのガラス転移点は２２０℃以上３５０℃以下であった。
【００７２】
＜表面平滑性＞
表面平滑性は算術平均表面粗さ（Ｒａ）によって示されるが、得られるポリアミドイミドフィルムの算術平均表面粗さ（Ｒａ）は両面とも０．５μｍ以下であった。さらに０．０１μｍ以上０．３μｍ以下であり、０．０５μｍ以上０．３μｍ以下であり、０．１μｍ以上０．３μｍ以下であった。算術平均表面粗さ（Ｒａ）が０．５μｍ以下であれば、ポリアミドイミドフィルムの耐熱性、表面平滑性、及び透明性がよくなり、光学材料等への適用が特に容易である。
【００７３】
＜透明性、及び光学特性＞
透明性や光学特性はヘイズ値によって示される。得られたポリアミドイミドフィルムのヘイズ値は、５．０以下となった。さらには、０．１以上４．０以下であった。
【００７４】
＜剥離性＞
ポリイミドフィルムから、ポリアミドイミド樹脂を原料とするポリアミドイミドフィルムを剥離する場合の剥離性は、接着強度によって示される。得られるポリアミドイミドフィルムとポリイミドフィルムとの接着強度は、０．０１Ｎ／ｃｍ以上１Ｎ／ｃｍ以下であり、さらには０．１Ｎ／ｃｍ以上０．５Ｎ／ｃｍ以下であった。従って、ポリイミドフィルムからポリアミドイミドフィルムを容易に剥離することができた。
【実施例】
【００７５】
以下、実施例により、この発明をさらに詳しく説明する。なお、本発明は実施例により、特に制限されるものではない。各実施例における特性値の評価方法は以下の通りである。
【００７６】
（対数粘度）
ポリマー濃度が０．５ｇ／ｄｌとなるようにＮ−メチル−２−ピロリドンに溶解し、その溶液の溶液粘度及び溶媒粘度を３０℃で、ウベローゼ型の粘度管により測定して、下記の式で計算した。
対数粘度（ｄｌ／ｇ）＝[Ｉｎ（Ｖ１／Ｖ２）]／Ｖ３
【００７７】
（ガラス転移点（Ｔｇ）、熱膨張係数（ＣＴＥ））
ＴＭＡ（熱機械分析）（商品名「ＥＸＳＴＡＲ  ＴＭＡ／ＳＳ  ６０００」、セイコーインスツル（株）製）引張荷重法により、得られたフィルムについて以下の条件で測定した。なお、フィルムは、窒素中、昇温速度１０℃／分で、一旦、２５０℃まで昇温し、その後室温まで冷却したフィルムについて測定を行った。熱膨張係数（ＣＴＥ）は１００℃から２００℃までの平均値とした。
荷重：１ｇ
サンプルサイズ：４（幅）×２０（長さ）ｍｍ
昇温速度：１０℃／分
雰囲気：窒素
【００７８】
（算術平均表面粗さ）
JIS  Ｂ  ０６０１に従い、表面粗さ測定機 （商品名「ＨＡＮＤＹＳＵＲＦ」、（株）東京精密社製）を用いて、算術平均表面粗さ（Ｒａ）を測定した。
【００７９】
（残存溶剤率）
ＴＧＡ装置（商品名「ＤＴＧ―６０」、（株）島津製作所製）を用い、得られたフィルムを、窒素気流中にて、室温から５℃／分にて３５０℃まで昇温した後の加熱重量減を測定し、その重量減少率を、重量減少は全て残溶媒が揮発したものと仮定して、残溶媒量（質量％）とした。
【００８０】
（剥離性（接着強度））
剥離性（接着強度）の測定は、次にように行った。
（１）ポリイミドフィルムに、ポリアミドイミド樹脂溶液を塗布、乾燥し、フィルム化した。このポリイミドフィルムとポリアミドイミドフィルムの複合体（縦１５０ｍｍ×横５ｍｍ）を、試験用サンプルとした。
（２）前記試験用サンプルの非フイルム面側の全面に、両面テープ（商品名「ＮＷ−Ｋ１０」、ニチバン（株）製）を貼り付けた。
（３）前記試験用サンプルを、ステンレス板（ＳＵＳ板）上に、前記試験用サンプルのフィルム面が上になるよう同両面テープを用いて貼りあわせた。
（４）ポリアミドイミドフィルムを、引張速度５０ｍｍ／ｍｉｎの速度で、かつ９０°の角度でポリイミドフィルムから剥離し、そのときの応力を接着力（Ｎ／ｃｍ）＝接着強度とした。
（５）評価（表１の表示）
○：接着力が１Ｎ／ｃｍ以下
×：１Ｎ／ｃｍを超える場合、及びはがれない場合
【００８１】
（光線透過率）
ＪＩＳ  Ｋ  ７１０５に従い、分光光度計（商品名「ＵＶ−３１５０」、島津製作所（株）製）にて２００ｎｍから８００ｎｍの波長の光線透過率を測定し、４００ｎｍの光線透過率を比較した。
【００８２】
（ヘイズ）
JIS  Ｋ  ７１３６に従い、ヘイズメーター（商品名「ＮＤＨ２０００」、日本電色工業（株）製）を用いて測定し、結果項目の一つであるＨｚの値をヘイズとした。測定温度は室温、ランプ種はＤ６５で測定した。
【００８３】
［合成例１］ 樹脂Ａの合成
反応容器に３，３−ビフェニルテトラカルボン酸二無水物１４７．１１ｇ（１００モル％）、ｐ−フェニレンジアミン２１６．２ｇ（１００モル％）、Ｎ，Ｎ―ジメチルアセトアミド８０５ｇを加え、窒素気流下で５時間反応させた。得られたポリマーの対数粘度は、２．３ｄｌ／ｇであり、２５℃での溶液粘度（Ｂ型粘度計にて１０回転で測定）は２６０ポイズであった。
【００８４】
［合成例２］ 樹脂Ｂの合成
反応容器に３，３−ビフェニルテトラカルボン酸二無水物１４７．１１ｇ（１００モル％）、ｐ−フェニレンジアミン２７．０３ｇ（５０モル％）、４，４’−ジアミノジフェニルエーテル５０．０６ｇ（５０モル％）、Ｎ，Ｎ―ジメチルアセトアミド８９７ｇを加え、窒素気流下で５時間反応させた。得られたポリマーの対数粘度は、１．９ｄｌ／ｇであり、２５℃での溶液粘度（Ｂ型粘度計にて１０回転で測定）は２４０ポイズであった。
【００８５】
［合成例３］ 樹脂Ｃの合成
反応容器に３，３−ビフェニルテトラカルボン酸二無水物１４７．１１ｇ（１００モル％）、ｐ−フェニレンジアミン１０．８１ｇ（２０モル％）、４，４’−ジアミノジフェニルエーテル８０．１０ｇ（８０モル％）、Ｎ，Ｎ―ジメチルアセトアミド９５０ｇを加え、窒素気流下で５時間反応させた。得られたポリマーの対数粘度は、２．１ｄｌ／ｇであり、２５℃での溶液粘度（Ｂ型粘度計にて１０回転で測定）は２５０ポイズであった。
【００８６】
［合成例４］ 樹脂Ｄの合成
反応容器に３，３−ビフェニルテトラカルボン酸二無水物１４７．１１ｇ（１００モル％）、４，４’−ジアミノジフェニルエーテル１００．１２ｇ（１００モル％）、Ｎ，Ｎ―ジメチルアセトアミド９９０ｇを加え、窒素気流下で５時間反応させた。得られたポリマーの対数粘度は、２．０ｄｌ／ｇであり、２５℃での溶液粘度（Ｂ型粘度計にて１０回転で測定）は２３０ポイズであった。
【００８７】
［合成例５］  樹脂Ｅの合成
反応容器にシクロへキサン−１，２，４−トリカルボン酸−１，２−無水物１９８．２ｇ（１００モル％）、ｏ−トリジンジイソシアネート２１１．４ｇ（８０モル％）、トリレンジイソシアネート３４．８ｇ（２０モル％）、トリエチレンジアミン２．２ｇ、及び１，３−ジメチル−２−イミダゾリジノン６６０ｇを加え、窒素気流下、１５０℃まで昇温し、１５０℃で５時間反応させた。次いで、γ―ブチロラクトン７６０ｇ（ポリマー濃度２０重量％）を加え、室温まで冷却した。得られたポリマーの対数粘度は、０．５ｄｌ／ｇであり、２５℃での溶液粘度（Ｂ型粘度計にて１０回転で測定）は２５０ポイズであった。
［実施例1］
合成例１で得られた樹脂溶液Ａを、脱溶剤後の厚みが２５μｍになるように、ＰＥＴフィルム上に塗布し、１００℃で１０分乾燥した。次いでＰＥＴからフィルムを剥離し、鉄枠に固定後、さらに２５０℃１時間、３００℃１時間窒素下で加熱し、ポリイミドフィルムを得た。このポリイミドフィルムの算術平均表面粗さ（Ｒａ）は０．３μｍ以下であった。
次に得られたポリイミドフィルムに、合成例５で得られた樹脂溶液Ｅを脱溶剤後の厚みが２５μｍになるように塗布し、１００℃１０分、２００℃３０分、２５０℃３０分、３００℃１時間窒素下で加熱し、溶媒除去を行った。乾燥後にポリイミドフィルムから剥離して得られたポリアミドイミドフィルムの特性は表１に示すごときものであった。
【００８８】
［実施例２］  
合成例２で得られた樹脂溶液Ｂを、脱溶剤後の厚みが２５μｍになるように、ＰＥＴフィルム上に塗布し、１００℃で１０分乾燥した。次いでＰＥＴからフィルムを剥離し、鉄枠に固定後、さらに２５０℃１時間、３００℃１時間窒素下で加熱し、ポリイミドフィルムを得た。このポリイミドフィルムの算術平均表面粗さ（Ｒａ）は０．３μｍ以下であった。
次に得られたポリイミドフィルムに、合成例５で得られた樹脂溶液Ｅを脱溶剤後の厚みが２５μｍになるように塗布し、１００℃１０分、２００℃３０分、２５０℃３０分、３００℃１時間窒素下で加熱し、溶媒除去を行った。乾燥後にポリイミドフィルムから剥離して得られたポリアミドイミドフィルムの特性は表１に示すごときものであった。
【００８９】
［比較例１］  
合成例３で得られた樹脂溶液Ｃを、脱溶剤後の厚みが２５μｍになるように、ＰＥＴフィルム上に塗布し、１００℃で１０分乾燥した。次いでＰＥＴからフィルムを剥離し、鉄枠に固定後、さらに２５０℃１時間、３００℃１時間窒素下で加熱し、ポリイミドフィルムを得た。
次に得られたポリイミドフィルムに、合成例５で得られた樹脂溶液Ｅを脱溶剤後の厚みが２５μｍになるように塗布し、１００℃１０分、２００℃３０分、２５０℃３０分、３００℃１時間窒素下で加熱し、溶媒除去を行った。乾燥後にポリイミドフィルムから剥離して得られたポリアミドイミドフィルムの特性は表１に示すごときものであった。なお、表１において、「×」は剥離不可能であったこと、また、「−」は剥離不可能のため測定できなかったことを意味する。
【００９０】
［比較例２］
合成例４で得られた樹脂溶液Ｄを、脱溶剤後の厚みが２５μｍになるように、ＰＥＴフィルム上に塗布し、１００℃で１０分乾燥した。次いでＰＥＴからフィルムを剥離し、鉄枠に固定後、さらに２５０℃１時間、３００℃１時間窒素下で加熱し、ポリイミドフィルムを得た。
次に得られたポリイミドフィルムに、合成例５で得られた樹脂溶液Ｅを脱溶剤後の厚みが２５μｍになるように塗布し、１００℃１０分、２００℃３０分、２５０℃３０分、３００℃１時間窒素下で加熱し、溶媒除去を行った。乾燥後にポリイミドフィルムから剥離して得られたポリアミドイミドフィルムの特性は表１に示すごときものであった。なお、表１において、「×」は剥離不可能であったこと、また、「−」は剥離不可能のため測定できなかったことを意味する。
【００９１】
【表１】
0005782924.tif 000010
【００９２】
本発明のポリイミドフィルムに、本発明のポリアミドイミド樹脂を塗布し、乾燥し、フィルム化した実施例１、２では、ポリイミドフィルムからの剥離も容易で、耐熱性、表面平滑性、及び透明性に優れるポリアミドイミドフィルムが得られた。実施例１、２のいずれの剥離性とも０．０１Ｎ／ｃｍ以上１Ｎ／ｃｍ以下であった。
【００９３】
しかし比較例１、２の場合、ポリイミドフィルム中のｐ−フェニレンジアミンの含有量が２０モル％以下であるため、塗工するポリアミドイミド樹脂との接着性が高くなり、良好な剥離性が得られなかった。
【産業上の利用可能性】
【００９４】
本発明により、耐熱性、表面平滑性、及び透明性に優れるポリアミドイミドフィルムを、歩留まり良く、剥離しやすく、効率的に製造することができる。従って、電子情報機器等の小型軽量化、高機能化への対応も非常に容易になることからも、産業界に大きく寄与することが期待される。